(57)【要約】  【課題】  汚染成分を含有するガスを吸着剤に通して汚染成分を吸着剤に吸着させて除去し、清浄なガスを流出させ、次いで吸着剤に吸着された汚染成分を酸化分解して無害なガスに転化する方法を提供する。  【解決手段】  汚染成分を含有するガスをＳｉＯ2／Ａｌ2Ｏ3比が２５以上の高シリカ吸着剤と接触させて該吸着剤に汚染成分を吸着させて清浄なガスを流出させる吸着工程を終了した後に、汚染成分を含有するガスの接触を停止し、該汚染成分を吸着した吸着剤に、オゾン及び酸素を含有する酸化用ガス流を接触させて汚染成分を酸化して吸着剤を再生する再生工程を施すに際し、あらかじめ吸着剤を酸素含有ガス流で置換しておき、次いで吸着剤に酸化用ガス流を接触させる、汚染成分を含有するガスの処理方法。【選択図】      なし【特許請求の範囲】
【請求項１】
汚染成分を含有するガスをＳｉＯ2／Ａｌ2Ｏ3比が２５以上の高シリカ吸着剤と接触させて該吸着剤に汚染成分を吸着させて清浄なガスを流出させる吸着工程を終了した後に、汚染成分を含有するガスの接触を停止し、該汚染成分を吸着した吸着剤に、オゾン及び酸素を含有する酸化用ガス流を接触させて汚染成分を酸化して吸着剤を再生する再生工程を施すに際し、あらかじめ吸着剤を酸素含有ガス流で置換しておき、次いで吸着剤に酸化用ガス流を接触させる、汚染成分を含有するガスの処理方法。
【請求項２】
ＳｉＯ2／Ａｌ2Ｏ3比が２５以上の高シリカ吸着剤を収容する充填塔が並列に２以上存在し、１つの充填塔が、汚染成分を含有するガスを導入して該吸着剤に汚染成分を吸着させて清浄なガスを流出させる吸着工程に在る間に、吸着工程を終了した別の充填塔に酸素含有ガスを導入して吸着剤を該酸素含有ガスで置換する置換工程を施し、次いで置換工程を終了した充填塔にオゾン及び酸素を含有する酸化用ガス流を導入して汚染成分を酸化して吸着剤を再生する再生工程を施し、上記の工程を繰り返す、汚染成分を含有するガスの処理方法。
【請求項３】
吸着工程を終了した別の充填塔に酸素含有ガスを導入することによって置換されて該充填塔から流出する汚染成分を含有するガスを吸着工程にある充填塔に循環させて処理する請求項２に記載の処理方法。
【請求項４】
吸着剤を再生して生成された排ガスを、吸着工程にある充填塔に循環させる請求項２に記載の処理方法。
【請求項５】
再生工程を終了した充填塔にパージ用ガスを導入して充填塔に残留するガスをパージして充填塔から流出するガスを、吸着工程にある充填塔に循環させる請求項２に記載の処理方法。
【請求項６】
ＳｉＯ2／Ａｌ2Ｏ3比が２５以上の高シリカ吸着剤を収容する充填塔が並列に２以上存在し、１つの充填塔が、汚染成分を含有するガスを導入して該吸着剤に汚染成分を吸着させて清浄なガスを流出させる吸着工程に在る間に、吸着工程を終了した別の充填塔に酸素含有ガスを導入して吸着剤を該酸素含有ガスで置換する置換工程を施し、次いで置換工程を終了した吸着剤にオゾン及び酸素を含有する酸化用ガス流を接触させて汚染成分を酸化して吸着剤を再生する再生工程を施した後に、再生された充填塔にパージ用ガスを導入して充填塔に残留するガスをパージして充填塔から流出するガスを、吸着工程にある充填塔に循環させるパージ工程を施し、次いで汚染成分を含有するガスの導入を、吸着工程を終了した充填塔から、パージされた充填塔に切り換え、上記の工程を繰り返す、汚染成分を含有するガスの処理方法。
【請求項７】
酸化用ガス流が、オゾンを３〜２０重量％含有する請求項１、２又は６に記載の処理方法。
【請求項８】
酸化用ガス流が、オゾンを３〜１８重量％含有する請求項７に記載の処理方法。
【請求項９】
パージ用ガスが、空気である請求項５又は６に記載の処理方法。
【請求項１０】
汚染成分１モルに対してオゾン０．１〜１モルを使用する請求項１〜９のいずれか一に記載の処理方法。
【請求項１１】
前記高シリカ吸着剤がシリカゲル、キャリアクト、超安定Ｙ型ゼオライト（ＵＳＹ）、高シリカペンタシルゼオライト（シリカライト）、高シリカペンタシルメタロシリケート、メソポーラスシリケートから成る群より選ぶ一種又はそれ以上である請求項１〜１０のいずれか一に記載の処理方法。
【発明の詳細な説明】
【技術分野】
【０００１】
本発明は、汚染成分を含有するガスを処理する方法に関する。一層詳細には、本発明は、汚染成分を含有するガスを吸着剤に通して汚染成分を吸着剤に吸着させて除去し、清浄なガスを流出させ、次いで吸着剤に吸着された汚染成分を酸化分解して無害なガスに転化する方法に関する。
【背景技術】
【０００２】
汚染成分を含有するガス、例えば有害物質であるアルコール、ケトン、エステル、エーテル、芳香族等のような揮発性有機化合物（Ｖｏｌａｔｉｌｅ  Ｏｒｇａｎｉｃ  Ｃｏｍｐｏｕｄ：ＶＯＣ）を含有するガスを処理するのに最も良く採用されているプロセスは、ガス中に含まれる汚染成分を高シリカゼオライトのような吸着剤を充填した充填塔に供給して汚染成分を吸着剤に吸着させて除去し、汚染成分を吸着した高シリカゼオライト吸着剤を収容する充填塔に高温熱風を供給して汚染成分を高温で吸着剤から脱着させ、脱着された汚染成分を減容濃縮して触媒と接触させて燃焼させることによって酸化分解するＴＳＡ（Ｔｅｍｐｅｒａｔｕｒｅ  Ｓｗｉｎｇ  Ａｄｓｏｒｐｔｉｏｎ：温度スイング吸着）−ＶＯＣ＋触媒燃焼プロセスである。しかし、このプロセスでは、装置が複雑になり、そのため操作が煩雑になり、必然的にコストが高くなるという欠点があった。
【０００３】
また、今後普及が予想されるものとしては、米国環境保護局（ＥＰＡ）が提案している強誘電体（チタン酸バリウム等）を充填した充填床において強誘電体表面で延命放電を行い、ここに汚染成分を含有するガスを供給して酸化分解させる充填床プラズマ処理（Ｐａｃｋｅｄ  Ｂｅｄ  Ｐｌａｓｍａ）がある。しかし、このプロセスでは、処理する汚染成分の種類や汚染成分除去率に限界があるために、今後厳しくなることが予想される汚染成分排出規制に対応できない懸念がある。
【０００４】
更に、汚染成分を含有するガスにオゾンを加えて汚染成分を均一気相反応で酸化分解するプロセスが提案されている（例えば、特許文献１を参照）。しかし、一般に排ガス中に含まれるＶＯＣの濃度は極めて低く、オゾンによる低濃度ＶＯＣの酸化反応が遅いこと、未反応オゾンを処理するのが煩雑なこと、酸化剤として使用するオゾンの製造コストが高価なことから、このプロセスは実用化には至っていない。
【０００５】
更にまた、濃度の低い汚染成分をオゾンによって酸化させる反応の効率を向上させる目的で、濃度の低い汚染成分を高シリカゼオライトのような吸着剤に吸着させて濃縮除去した後に、汚染成分を吸着した吸着剤にオゾン含有ガスを導入してゼオライト中で共吸着した汚染成分とオゾンとの酸化反応の高効率化を計るプロセスが提案されている（例えば、特許文献２を参照）。このプロセスにおいて、オゾン消費の高効率化はある程度実現されたが、単位汚染成分量当たりに要するオゾンの量が依然高く、必然的に運転コストがかかるため、このプロセスを実用化するには、オゾン酸化反応を更に高いオゾンの消費効率で実施することが望まれていた。
【特許文献１】特開平１１−３４２３１３号公報
【特許文献２】特開２０００−５５６３号公報
【発明の開示】
【発明が解決しようとする課題】
【０００６】
本発明は、上述した汚染成分含有ガス中の汚染成分をオゾンによって酸化させる反応プロセスの欠点を改善し、汚染成分をオゾンによって酸化させる反応を従来達成されたオゾンの消費効率よりも高いオゾンの消費効率で実施し、単位汚染成分量当たりに要するオゾンの消費量を減少させ、運転コストの低減を図り、汚染成分含有ガスを容易にかつ安価に処理することができる汚染成分含有ガスの処理方法を提供するものである。
【課題を解決するための手段】
【０００７】
本発明者等は、上記の課題を達成するために、鋭意研究した結果、ＶＯＣのような汚染成分を吸着した高シリカ吸着剤に、酸素の共存下にオゾンを接触させると、汚染成分を高い効率で酸化して単位汚染成分量当たりの著しく低減されたオゾンの必要量で無害なガスに転化させることができることを見出して本発明をなすに至った。
【０００８】
かくして、本発明によれば、下記を提供する：
１．汚染成分を含有するガスをＳｉＯ2／Ａｌ2Ｏ3比が２５以上の高シリカ吸着剤と接触させて該吸着剤に汚染成分を吸着させて清浄なガスを流出させる吸着工程を終了した後に、汚染成分を含有するガスの接触を停止し、該汚染成分を吸着した吸着剤に、オゾン及び酸素を含有する酸化用ガス流を接触させて汚染成分を酸化して吸着剤を再生する再生工程を施すに際し、あらかじめ吸着剤を酸素含有ガス流で置換しておき、次いで吸着剤に酸化用ガス流を接触させる、汚染成分を含有するガスの処理方法。
２．ＳｉＯ2／Ａｌ2Ｏ3比が２５以上の高シリカ吸着剤を収容する充填塔が並列に２以上存在し、１つの充填塔が、汚染成分を含有するガスを導入して該吸着剤に汚染成分を吸着させて清浄なガスを流出させる吸着工程に在る間に、吸着工程を終了した別の充填塔に酸素含有ガスを導入して吸着剤を該酸素含有ガスで置換する置換工程を施し、次いで置換工程を終了した充填塔にオゾン及び酸素を含有する酸化用ガス流を導入して汚染成分を酸化して吸着剤を再生する再生工程を施し、上記の工程を繰り返す、汚染成分を含有するガスの処理方法。
３．吸着工程を終了した別の充填塔に酸素含有ガスを導入することによって置換されて該充填塔から流出する汚染成分を含有するガスを吸着工程にある充填塔に循環させて処理する上記２に記載の処理方法。
４．吸着剤を再生させて生成された排ガスを、吸着工程にある充填塔に循環させる上記２に記載の処理方法。
５．再生工程を終了した充填塔にパージ用ガスを導入して充填塔に残留するガスをパージして充填塔から流出するガスを、吸着工程にある充填塔に循環させる上記２に記載の処理方法。
６．ＳｉＯ2／Ａｌ2Ｏ3比が２５以上の高シリカ吸着剤を収容する充填塔が並列に２以上存在し、１つの充填塔が、汚染成分を含有するガスを導入して該吸着剤に汚染成分を吸着させて清浄なガスを流出させる吸着工程に在る間に、吸着工程を終了した別の充填塔に酸素含有ガスを導入して吸着剤を該酸素含有ガスで置換する置換工程を施し、次いで置換工程を終了した吸着剤にオゾン及び酸素を含有する酸化用ガス流を接触させて汚染成分を酸化して吸着剤を再生させる再生工程を施した後に、再生された充填塔にパージ用ガスを導入して充填塔に残留するガスをパージして充填塔から流出するガスを、吸着工程にある充填塔に循環させるパージ工程を施し、次いで汚染成分を含有するガスの導入を、吸着工程を終了した充填塔から、パージされた充填塔に切り換え、上記の工程を繰り返す、汚染成分を含有するガスの処理方法。
７．酸化用ガス流が、オゾンを１〜２０重量％含有する上記１、２又は６に記載の処理方法。
８．酸化用ガス流が、オゾンを１〜１８重量％含有する空気流である上記７に記載の処理方法。
９．  パージ用ガスが、空気である上記５又は６に記載の処理方法。
１０．汚染成分１モルに対してオゾン０．１〜１モルを使用する上記１〜９のいずれか一に記載の処理方法。
１１．前記高シリカ吸着剤がシリカゲル、キャリアクト、超安定Ｙ型ゼオライト（ＵＳＹ）、高シリカペンタシルゼオライト（シリカライト）、高シリカペンタシルメタロシリケート、メソポーラスシリケートから成る群より選ぶ一種又はそれ以上である上記１〜１０のいずれか一に記載の処理方法。
【発明の効果】
【０００９】
本発明の汚染成分を含有するガスの処理プロセスは、該汚染成分を吸着した吸着剤を、該吸着剤にオゾン及び酸素を含有するガスを暴露し、オゾン及び酸素を共吸着させて汚染成分を酸化して吸着剤を再生することにより、汚染成分の酸化分解反応を高い効率で実施し、単位汚染成分当たりに要するオゾンの量を大きく減少させ、運転コストの低減を図り、汚染成分含有ガスを容易にかつ安価に処理することができる。また、吸着工程を終了した吸着剤に再生工程を施すに際し、あらかじめ吸着剤を酸素含有ガス流で置換しておき、次いで汚染成分を含有するガスを吸着剤と接触させることによりオゾンの消費量の低減を図ることができる。更に、再生工程を終了した充填塔を空気のようなガスでパージして充填塔に残留するオゾンを吸着工程にある充填塔に循環させることによりオゾンを回収して一層運転コストの低減を図ることができる。
【発明を実施するための最良の形態】
【００１０】
本発明者等は、気相でのオゾン−ＶＯＣ酸化反応試験を行う中で、高シリカ系吸着剤が、オゾンを分解することなく吸着し、しかも共吸着したＶＯＣを高い効率で酸化し、自身は酸素に転化して無害になることを見出した。これは、気相中のオゾン酸化分解反応の速度が気相中のオゾン濃度［Ｏ3］とＶＯＣ濃度［ＶＯＣ］との積［Ｏ3］・［ＶＯＣ］に比例し、吸着剤中では吸着されたオゾン及びＶＯＣは、気相に比べて、濃度がそれぞれ１０〜１００倍程度に達することから、吸着剤中の吸着されたオゾン及びＶＯＣの濃度をそれぞれ［Ｏ3］ａｄｓ及びＶＯＣ濃度［ＶＯＣ］ａｄｓと表わすと、吸着剤中でのオゾンによるＶＯＣの酸化分解の速度は、［Ｏ3］ａｄｓと［ＶＯＣ］ａｄｓとの積、［Ｏ3］ａｄｓ・［ＶＯＣ］ａｄｓに比例し、気相の１００〜１０，０００倍程に達することとなるからである。
【００１１】
また、気相においては、オゾンはＶＯＣ成分以外の第三物質との衝突により酸化分解に寄与することなく分解する頻度が多くなり、そのため酸化分解に寄与する効率はそれ程大きなものとはならない。しかし、吸着剤層中でのオゾンによるＶＯＣ成分の酸化においては、吸着剤にオゾン及びＶＯＣが選択的に吸着されることから、オゾンが第三物質と衝突して分解するに至り、酸化分解に寄与しない確率は大幅に低減され、ＶＯＣを酸化するための効率的なオゾンの消費が達成される。ここで、高シリカゼオライト吸着剤におけるＶＯＣ−オゾン反応を定量的に評価する中で、ＶＯＣを酸化するのに必要なオゾン量が共存する酸素濃度に大きく依存することを見出した。
【００１２】
一例として、アセトアルデヒドを含有する窒素ガス流（酸素濃度０ｖｏｌ％）をオゾンによって酸化分解する反応では、この化学反応は、オゾンが最も効率的に酸化に関与するとしても、
３ＣＨ3ＣＨＯ＋５Ｏ3→６ＣＯ2＋６Ｈ2Ｏ
の反応により、ＣＨ3ＣＨＯのモルの５／３倍、すなわち１．６７倍のモル数のＯ3が必要であることが判る。実際の均一気相反応試験では、３．５倍のモル数のＯ3が必要であることが実験的に確認された。これに対して、高シリカゼオライト（この実験では、実施例１に記載するシリカライトをハニカム形態に成形したものを使用した）中では、必要なオゾン量は減少するが、それでもＣＨ3ＣＨＯのモルの２．８倍のモル数のオゾンが必要であった。ところが、シリカライト中での酸素濃度を高くするにつれて、ＣＨ3ＣＨＯを酸化させるのに必要なオゾン量は、下記の表１にデータを挙げかつ図１にデータをプロットして示す通りに大きく低減させることができることが確認された。
【００１３】
【表１】
2005342555.tif 000002
【００１４】
このようなオゾン量の低減は、従来のオゾン酸化反応の知見においては何ら教示されていないものである。この性質を利用すると、ＶＯＣ処理におけるオゾンの使用量を大幅に削減することが可能となる。酸素共存下の必要なオゾン量の低減については、下記の反応：
２ＣＨ3ＣＨＯ＋５Ｏ2→４ＣＯ2＋４Ｈ2Ｏ
によって表されるような酸素を反応体とする酸化剤生成反応が副反応として関与することによるものと思われる。すなわち、オゾンは、それ自体が汚染成分を酸化分解するだけでなく、また、オゾンの存在が、分子状酸素を励起して酸素を活性化させ、活性化された酸素が、汚染成分を常温及び常圧の条件下で酸化分解するものと考えられる。
【００１５】
本発明のプロセスによって処理することができる汚染成分を含有するガスは、病院、ホテル、ＶＯＣを排出する各種工場、生ゴミ処理場、ゴミ焼却場、し尿、下水処理プロセス、石油貯蔵所、ガソリンスタンド、工事現場、食堂等から排出されるガスである。
【００１６】
本発明において用いる高シリカ吸着剤は、ＳｉＯ2／Ａｌ2Ｏ3比が２５以上であり、処理する汚染成分を含有するガス中の汚染成分とオゾンとの両方を吸着するものであり、吸着剤表面で汚染成分をオゾンによって酸化分解することができるものであればいずれのものでもよい。そのような吸着剤の例として、シリカゲル、キャリアクト、超安定Ｙ型ゼオライト（ＵＳＹ：ＳｉＯ2／Ａｌ2Ｏ3比＝２５以上）、高シリカペンタシルゼオライト（シリカライト又はＳｉＯ2／Ａｌ2Ｏ3比が１００以上と高いＺＳＭ−５）、高シリカペンタシルメタロシリケート、メソポーラスシリケート、テトラエトキシシラン（ＴＥＯＳ）をシリカ源とする低温酸性合成メソポーラス及び低分子ケイ酸をシリカ源とする低温酸性合成メソポーラスを挙げることができる。本発明においては、これらの吸着剤の内のＳｉＯ2／Ａｌ2Ｏ3比が２５以上であるものを使用し、これらの吸着剤の内の一種又はそれ以上を使用してよい。
【００１７】
シリカゲルは、一般に吸着剤として使用されている任意のものを使用してよい。そのようなシリカゲルの具体例として、富士シリシア化学（株）製のものを挙げることができる。
【００１８】
キャリアクトは、耐水強度が大幅に改良されたシリカゲルであり、富士シリシア化学（株）より、ＣＡＲｉＡＣＴ  Ｑ、ＣＡＲｉＡＣＴ  Ｇ及びＣＡＲｉＡＣＴ  Ｐの３つのグレードが市販されている。
【００１９】
超安定Ｙ型ゼオライト（ＵＳＹ）は、Ｙ型ゼオライトを温度６００〜１１００Ｋでスチーム脱アルミニウム化することによって合成される。ＵＳＹの合成法は、例えばT.H.Fleisch, B.L.Meyers, G.J.Ray, J.B. Hall, C.L.Marshall, J. Catal. 99(1986)117、J.Dwyer, F.R.Fitch, F.Machado, G.Qin, S.M.Smith, J.C.Vickerman, Chem. Commun.(1981)422等に記載されている。
【００２０】
高シリカペンタシルゼオライトは、一般に、シリカ源としてケイ酸ナトリウムやヒュームドシリカを使用し、有機テンプレートとしてテトラプロピルアンモニウムブロミドを使用して１５０°〜１８０℃程度で水熱合成を行って得られるＳｉＯ2／Ａｌ2Ｏ3比１０〜１０００程度のペンタシルゼオライトである。
【００２１】
高シリカペンタシルメタロシリケートは、高シリカペンタシルゼオライトの結晶格子中のＡｌ3+あるいはＳｉ4+を遷移金属を含む他の金属イオンで置換したものである。他の金属としては、鉄、チタン、バナジウム、インジウム、アンチモン、ヒ素等を挙げることができる。高シリカペンタシルメタロシリケートは、これらの金属を水熱合成でゼオライトの骨格に組み込む方法により、あるいは金属塩化物の蒸気をゼオライトに接触させる方法によって合成することができる。合成法の詳細については、例えば米国特許第４，４１０，５０１号（１９８３）、Ｙａｍａｇｉｓｈｉ，Ｋ．等、Ｂｕｌｌ．Ｃｈｅｍ．Ｓｏｃ．Ｊｐｎ．、６４（１９９１）、９４９等を参照。
【００２２】
メソポーラスシリケートは１０〜１０００オングストロームのメソ孔を有するシリカ系多孔質体であって、種々の製造方法があり、製造条件等によりＳｉＯ2／Ａｌ2Ｏ3比１０から実質的にＳｉＯ2のみのものまで得られている。メソポーラスシリケートの例として、ＭＣＭ−４１、ＭＣＭ−４８（以上、モービル社によって開発されかつ市販されている）、ＦＳＭ−１６を挙げることができる。ＭＣＭ−４１は、温度１４０℃、ｐＨ１３．５、シリカ源として水ガラス、ケイ酸ナトリウム、有機テンプレートとしてカチオン系界面活性剤（炭素数８以上）を使用して得られる比表面積１６００ｍ2／ｇ程度のシリカ系多孔質体である。ＭＣＭ−４８は、温度１８０℃、ｐＨ１３．５、シリカ源としてＴＥＯＳ、有機テンプレートとしてカチオン系界面活性剤（炭素数８以上）を使用して得られる比表面積１６００ｍ2／ｇ程度のシリカ系多孔質体である。ＭＣＭ−４１及びＭＣＭ−４８は、共にＳｉＯ2／Ａｌ2Ｏ3比が１００以上である。ＦＳＭ−１６は同じく、稲垣等により開発されたカネマイトにカチオン系界面活性剤をインターカレーションして得られたＭＣＭ−４１と類似の構造のシリカ系多孔質体である。ＴＥＯＳをシリカ源とする低温酸性合成メソポーラスシリケートは、Ｓｔｕｃｋｙ等により提唱された方法（Q.Huo, D.I. Margolese, U.Ciesla, D.G. Demuth, P. Feng, T. E. Gier, P. Sieger, A. Firouzi, B. F. Chmelka, F. Schuth, and G. D. Stucky. Chem. Mater. 1994, 6, 1176, "Organization of organic molecules with inorganic molecular species into nanocomposite biphase arrays"）であり、シリカ源としてＴＥＯＳをかつ有機テンプレートとしてカチオン系界面活性剤を使用して室温ｐＨ１以下で合成するものである。低分子ケイ酸をシリカ源とする低温酸性合成メソポーラスシリケートは、寺岡等により提唱された方法（Y. M. Setoguchi, Y. Teraoka, I. Moriguchi, S. Kagawa, N. Tomonaga, A. Yasutake, and J. Izumi. J. Porous Materials, 4, 129-134(1997), "Rapid room temperature synthesis of hexagonal mesoporous silica using inorganic silicate and cationic surfactants under highly acidic conditions"）であり、シリカ源として縮重合したシリカを含まないケイ酸をかつ有機テンプレートとしてカチオン系界面活性剤を使用して室温ｐＨ１以下で合成するものである。低温酸性合成メソポーラスシリケートの合成法の詳細については、例えば「メソポーラスアルミノシリケート合成の最適条件の検討」、朝長成之等、ゼオライト研究発表会講演予稿集  ＶＯＬ．１３ｔｈ ＰＡＧＥ．１９−２０ 1997；「メソポーラスアルミノシリケートの室温合成とキャラクタリゼーション」、高橋基信等、ゼオライト研究発表会講演予稿集  ＶＯＬ．１３ｔｈ ＰＡＧＥ．１５−１６ 1997を参照。
【００２３】
本発明において使用する吸着剤は、粒状、ペレット状、ラシヒリング状、ハニカム状等の任意の形状に成形して使用することができ、必要に応じてこれらの混合物を使用してもよい。また、吸着剤層は、吸着剤層の汚染成分を含有するガス流入側にオゾン吸着性能の高い吸着剤を充填し、吸着剤層の汚染成分を含有するガス流出側にオゾン吸着性能の低い吸着剤を充填した２層以上を有する構造としてオゾンの使用効率を高めることもできる。
【００２４】
本発明において、オゾン及び酸素を含有する酸化用ガスは、吸着剤に吸着された汚染成分を酸化して吸着剤を再生するのに用いる。酸化用ガスは、オゾン及び酸素を含有する任意のガスを用いてよいが、オゾン及び富化酸素を含有する空気を用いるのが経済的に好ましい。
【００２５】
オゾンは、オゾン発生器（オゾナイザー）によって発生させたオゾンを使用する。オゾン発生器は、公知の無声放電方式、紫外線ランプ方式、水電解方式等を使用してよい。これらの中で、水電解方式は、特殊処理したイオン交換膜をカーボンとフッ素樹脂からなるガス透過性電極（水素極）と二酸化鉛電極（オゾン極）とで挟み、オゾン極に原料水としてイオン交換水を供給して電気分解し、オゾン極にオゾンと酸素とを発生させるものであって、高濃度でかつクリーンなオゾンガス及び酸素が得られるので、本発明において使用するのに好適である。
【００２６】
酸化用ガス中のオゾン濃度は、３〜２０重量％、好ましくは３〜１８重量％にする。酸化用ガス中の酸素濃度は、表１及び図１から明らかなように、酸素濃度が高い程、汚染成分単位量に対する必要なオゾン量が減少する。これから、酸化用ガス中の酸素濃度は、高い程好ましい。図１に示すカーブから汚染成分単位量に対して必要なオゾン量の大きな低減が見られることから、酸化用ガス中の酸素濃度は、２０〜８０容積％にするのが好ましく、２０〜６０容積％にするのが一層好ましく、２０〜４０容積％にするのがなお一層好ましい。酸化用ガス中のオゾン及び酸素の濃度は、オゾン発生器（オゾナイザー）によって発生させるオゾン及び酸素を所望の濃度に調整しても、あるいはオゾン発生器によって発生させるオゾン及び酸素を必要に応じて空気等で希釈して所望の濃度に調整してもよい。
【００２７】
本発明において、酸素含有ガスは、吸着剤を再生する再生工程を施す前に、吸着剤を酸素で置換するために使用する。吸着剤に吸着された酸素は、次に再生工程を実施する際に、導入されるオゾンによって活性化されて汚染成分を酸化する。これにより、汚染成分の単位量当たりに必要なオゾン量を減少させることができる。
【００２８】
酸素含有ガスは、酸素を含有しかつ本発明の目的を妨げないものであれば、任意のものでよい。このような酸素含有ガスとして、空気、酸素富化空気等を挙げることができる。酸素含有ガスは、酸素濃度が高い程、吸着剤に吸着される酸素量が多くなり、汚染成分の単位量当たりに必要なオゾン量を減少させることができるので、酸素濃度が高いものを使用するのが好ましい。酸素含有ガス中の酸素は、従来から知られている任意の技術によって製造することができ、例えば圧力スイング吸着（ＰＳＡ）プロセスによって製造するのが好ましい。ＰＳＡプロセスを用いれば、高い濃度、例えば９０容積％以上の酸素を簡便に製造することができる。
【００２９】
吸着剤を収容する充填塔を酸素含有ガス流で置換する工程は、例えば、充填塔から流出するガス中のＯ2等の濃度を測定し、Ｏ2等の濃度が平衡に達した時点で酸素含有ガス流の導入を停止することによって終了することができる。
【００３０】
再生工程を終了した充填塔にパージ用ガスを導入して充填塔に残留するガスをパージして充填塔から流出するガスを、別の吸着工程にある充填塔に循環させるのが好ましい。これにより、再生工程を終了した充填塔内に残留するオゾンを回収することができ、汚染成分処理に要するコストの低減を図ることができる。
【００３１】
本発明において、必要なオゾンの量は、汚染成分を含有するガス中の汚染成分の種類、濃度等に応じて決まる。通常のガス処理においては、汚染成分１モルに対してオゾン０．１〜１モル、好ましくはオゾン０．１〜０．９モル、一層好ましくはオゾン０．２〜０．８モルを必要とする。
【００３２】
次に、図面を参照しながら本発明の実施の態様を説明する。図２に、工場のプラント等から排出される汚染成分を含有するガスを本発明の方法に従って処理する場合の態様を示す。汚染成分を含有するガス１を必要に応じてブロア（図示せず）によって圧縮して流路２を通して充填塔３に供給する。充填塔３は吸着剤４を収容しており、充填塔３に供給した汚染成分を含有するガス１は、吸着剤４を通って流れる。汚染成分を含有するガス１が、吸着剤４を通って流れるにつれてガス１中に含有される汚染成分が吸着剤４に吸着されて、清浄なガスが吸着剤４から流出し、次いで充填塔３を流路５を経て出る。この操作中、バルブ６及び７は開、バルブ１０、１２、１４及び１５は閉の状態である。充填塔３出口ガス中の汚染成分の漏出濃度が増大し始めて許容値に達した時点でバルブ６及び７を閉じて汚染成分を含有するガス１の供給を停止して吸着工程を終了する。
【００３３】
次に、バルブ１２及び１４を開けて、酸素含有ガスを流路９及び５を経て充填塔３に供給し、吸着剤４を通して流す。酸素含有ガスは、吸着剤４を置換して吸着剤４から流出し、次いで充填塔３を流路２及び１１を経て出る。
【００３４】
次に、バルブ１０を開けて、オゾン発生器８から発生されるオゾン及び酸素を含有する酸化用ガスを流路９及び５を経て充填塔３に供給し、吸着剤４を通して流す。この操作中、オゾン及び酸素は吸着剤４に吸着され、すでに吸着されている汚染成分を酸化分解してＣＯ2、Ｈ2Ｏに転化させて吸着剤４を再生する。酸化分解後の排ガスは吸着剤４から流出し、次いで充填塔３を流路２及び１１を経て出る。排ガスを流路１３から採取して排ガス中のＣＯ2濃度を測定し、排ガス中のＣＯ2濃度が許容値以下に達した時点で、バルブ１０を閉じて酸化用ガスの供給を停止して再生工程を終了する。
【００３５】
再生工程を終了したら、バルブ１５を開けてパージ用ガスを流路９及び５を経て充填塔３に導入して充填塔３に残留するガスをパージして充填塔３から流出するガスを、吸着工程にある別の充填塔に循環させてオゾンを回収するのが好ましい。パージ工程は、充填塔３から流出するガス中のＯ3等の濃度を測定し、Ｏ3等の濃度が平衡に達した時点でパージ用ガスの導入を停止することによって終了することができる。パージ用ガスは、本発明の目的を妨げないものであれば、任意のものでよい。このようなパージ用ガスとして、空気を用いるのが経済性から好ましい。パージ工程によって回収されるオゾンの量は、再生工程において注入したオゾンの合計量の５％程度である。
【００３６】
次いで、バルブ６及び７を開けて、汚染成分を含有するガス１を充填塔３に供給して吸着工程を開始する。
【００３７】
吸着工程及び再生工程は、温度１５°〜１００℃の範囲で実施するのが普通であり、温度２５°〜５０℃の範囲で実施するのが好ましい。また、圧力は常圧で実施してよいが、必要に応じて加圧して実施しても又は減圧して実施してもよい。
【００３８】
吸着工程から再生工程への又は逆の切り替えは、充填塔３出口や充填塔３内の出口側に配置したセンサーで汚染成分の漏出濃度を検出することによって手動で又は自動でバルブの切り替えを行って実施することができる。また、処理する汚染成分を含有するガスの性状や流量がほぼ一定している場合には、所定の時間毎に切り替えを行ってもよい。また、吸着剤床の後端部に未吸着領域を残して汚染成分を含有するガス１の供給を停止するように操作すれば、後の再生工程も含めて全工程を通じて充填塔３出口ガスへの汚染成分の流出を完全に防ぐことができる。
【００３９】
本発明の実施の態様を、充填塔が１つだけの場合について説明したが、充填塔を１つ以上使用し、並列に設置して、１つの充填塔で吸着工程を行い、別の充填塔で再生工程を行い、これらの工程を順次繰り返し行って、汚染成分を含有するガス１を供給する充填塔を順次切り替えることにより汚染成分を含有するガス１の処理を連続して実施することができる。このような操作が周知であって、特に本明細書中で説明する必要が無いのは言うまでもない。この実施の態様において、吸着工程を終了した充填塔に酸素含有ガスを導入することによって置換されて該充填塔から流出する汚染成分を含有するガスを吸着工程にある別の充填塔に循環させて処理することにより、汚染成分を含有するガスを外部に排出しないので、環境を汚染しない。また、流出する酸素を排出しないで、吸着工程にある充填塔に循環させて吸着剤に吸着させて回収し、吸着された酸素は、再生工程において利用することができる。
【００４０】
充填塔を１つ以上使用する態様では、また、吸着剤が再生工程に在る間に、吸着剤を酸化用ガスによって再生して生成された排ガスを、吸着工程にある別の充填塔に循環させることにより漏出する未反応のオゾンを回収することができる。漏出する未反応のオゾンは、吸着工程にある充填塔に循環されて吸着剤に吸着されて汚染成分を酸化分解するのに寄与する。
【００４１】
充填塔を１つ以上使用する態様では、更に、再生工程を終了した充填塔にパージ用ガスを導入して充填塔内に残留するオゾンをパージして充填塔から流出するガスを、吸着工程にある別の充填塔に循環させてオゾンを回収することができる。
【００４２】
オゾン発生器８からのオゾンを含有するガスを吸着工程時のガスの流れ方向と向流の方向に流すことを例示したが、必要に応じて、オゾン発生器８を充填塔の汚染成分を含有するガス１を供給する側と同じ側に設置してオゾンを含有する酸素富化ガスを吸着工程時のガスの流れ方向と並流の方向に流してもよい。酸素含有ガス及びパージ用ガスについても、同じことが言える。
【００４３】
本発明において、充填塔からのオゾンの流出を完全に防ぐために、活性炭やアルミナ系化合物等のオゾン分解剤床を充填塔の排ガス出口側に設置してもよい。また、本酸化反応においてオゾンの大半はシリカ系吸着剤に滞留してＶＯＣの酸化に関与するが、未反応のオゾン、ＶＯＣ酸化反応生成物、脱着未反応ＶＯＣが流過する。そのため、酸化分解後の排ガスを汚染成分を含有するガス１の供給流路に循環させることにより、次の吸着工程においてオゾンを有効に捕捉して系外へのオゾン、ＶＯＣ酸化反応生成物、脱着未反応ＶＯＣの放出を最小限に押さえてもよい。
以下に実施例を挙げて本発明を更に具体的に説明する。
【実施例１】
【００４４】
図２において、ＶＯＣとしてメチルエチルケトン（ＭＥＫ）１００ｐｐｍを含有する空気１０，０００ｍ3Ｎ／ｈを汚染成分を含有するガス１として流路２を通して充填塔３に供給した。充填塔３は直径６０ｃｍ、高さ３０ｃｍの大きさであり、充填塔３には表２に示す各種高シリカ多孔質体８０リットルを吸着剤４として充填して、各種の高シリカ多孔質体毎にランを行った。空塔速度は１０ｍ／ｓｅｃ、ＳＶ値は１０，０００リットル／ｈに相当する。充填塔３の後方からＭＥＫが漏出する直前にＭＥＫ含有空気の供給を停止した。次いで、酸素含有ガスとして空気を充填塔３に供給して吸着剤を該酸素含有ガスで十分に置換した。次いで、充填塔３の後方からオゾン発生器８からオゾン０．２ｋｇ／ｈ（発生オゾン濃度５重量％）を供給し、酸化用ガス流中の酸素濃度を２０．８〜８０容積％の範囲で変えて供給した。オゾン酸化分解後の排ガスは流路１１から流過するので採取流路１３から排ガスを採取して反応生成物、未反応オゾン、未反応脱着ＭＥＫの濃度計測を行い本発明の有効性を検証した。本発明の試験条件及び各種シリカ多孔質体のオゾン酸化分解特性を吸着工程出口ＭＥＫ濃度、脱着工程ＣＯ2、ＭＥＫ、Ｏ3で評価したのでこれを表２に示す。
【００４５】
【表２】
2005342555.tif 000003
【００４６】
表２中、
１  シリカゲルは富士シリシア化学（株）製のものを使用した。
２  ＵＳＹは本発明者等が、T.H.Fleisch, B.L.Meyers, G.J.Ray, J.B. Hall, C.L.Marshall, J. Catal. 99(1986)117、J.Dwyer, F.R.Fitch, F.Machado, G.Qin, S.M.Smith, J.C.Vickerman, Chem. Commun.(1981)422に記載されている合成法に従い、ＳｉＯ2／Ａｌ2Ｏ3比５のＮａ−Ｙ型ゼオライトを２５０℃のアンモニア水蒸気と接触させてゼオライト骨格のＡｌの大半を除去して得たＳｉＯ2／Ａｌ2Ｏ3比７０の超安定Ｙ型ゼオライトである。
３  シリカライトはシリカ源としてケイ酸ナトリウム、有機テンプレートとしてテトラプロピルアンモニウムブロミドを使用して１８０℃で水熱合成を行ったＳｉＯ2／Ａｌ2Ｏ3比４００のペンタシルゼオライトである。
４  ＭＣＭ−４１はモービル社から市販されているものを購入して用いた。
５  ＭＣＭ−４８はモービル社から市販されているものを購入して用いた。
６  ＦＳＭ−１６は特願平４−２３８８１０号公報に記載される方法に基づいて本発明者等が調製した。
７  低温メソポーラスシリケートは、本発明者等が、寺岡等により提唱された方法（Y. M. Setoguchi, Y. Teraoka, I. Moriguchi, S. Kagawa, N. Tomonaga, A. Yasutake, and J. Izumi. J. Porous Materials, 4, 129-134(1997), "Rapid room temperature synthesis of hexagonal mesoporous silica using inorganic silicate and cationic surfactants under highly acidic conditions"）に従いシリカ源として縮重合したシリカを含まないケイ酸をかつ有機テンプレートとしてカチオン系界面活性剤を使用して室温、ｐＨ１で合成したものである。
【００４７】
表２から分かるように、充填塔３に吸着剤を充填しなかった場合、ＭＥＫの分解率は、酸化用ガス流中の酸素濃度に関係なく、８％であった。
充填塔３にシリカ系多孔質体を吸着剤４として充填した場合には、各種のシリカ系多孔質体について、酸化用ガス流中のオゾン濃度を一定にして酸素濃度を増大させるにつれて、ＭＥＫの分解率は増大した。吸着剤に吸着されたＭＥＫをオゾン及び酸素を含有する酸化用ガスで酸化する場合、酸化用ガス中の酸素濃度８０容積％において、ＭＥＫの分解率は、シリカライト＞ＭＣＭ−４８＞ＭＣＭ−４１、ＦＳＭ−１６、低温メソポーラス＞ＵＳＹ＞シリカゲルの順に高かった。
【００４８】
ＭＥＫのオゾンによる酸化反応は、下記の式で表される：
３Ｃ2Ｈ5ＣＯＣＨ3＋１１Ｏ3→１２ＣＯ2＋１２Ｈ2Ｏ
オゾン/ＭＥＫ化学量論比は、本来Ｃ2Ｈ5ＣＯＣＨ3１モル当たり１１／３モルのオゾンが必用とされる。しかし、本試験結果からＯ3/ＭＥＫのモル比が０．５程度でも実用に充分な分解率が得られることが分かる。
【実施例２】
【００４９】
実施例１において、低温メソポーラスにおいても出口で３ｐｐｍ程度のオゾンが検出された。オゾンの毒性については長時間の滞留で分解することから特定の規制があるわけではない。しかしオゾンの酸化性に配慮すると処理後の残留オゾンは完全に分解することが望ましい。この為、充填塔３の最下部に活性炭の一種である布状に織った活性炭繊維（ＡＣＦ）吸着剤を５ｃｍ程充填した。この結果出口流路１１からはオゾンは全く検出されなくなった。この吸着剤によるオゾン分解は３Ｃ＋４Ｏ3→３ＣＯ2＋３Ｏ2の反応によるものであり、半年間の連続使用に耐えることが確認された。尚、比較のために吸着剤（低温メソポーラス）を充填せずに直接布状ＡＣＦと未反応オゾンを接触させた場合に、約２週間でオゾン濃度が上昇し始めるのが認められた。このことから、吸着反応によるオゾンの有効な利用によりオゾンの流過が従来の１／１０以下となったためリーク防止用の吸着剤の交換頻度が１０倍程度になったこととなる。
【産業上の利用可能性】
【００５０】
本発明の汚染成分を含有するガスの処理プロセスは、オゾン酸化反応を従来達成されたオゾンの消費効率よりも高いオゾンの消費効率で実施し、単位汚染成分当たりに要するオゾンの量を減少させ、運転コストの低減を図ることができる。そのため、病院、ホテル、ＶＯＣを排出する各種工場、生ゴミ処理場、ゴミ焼却場、し尿、下水処理プロセス、石油貯蔵所、ガソリンスタンド、工事現場、食堂等から排出されるガスを容易にかつ安価に処理することができる。
【図面の簡単な説明】
【００５１】
【図１】表１に示すデータをプロットして示す。
【図２】本発明の方法に従って汚染成分を含有するガスを処理する実施の態様の一例を示す。
【符号の説明】
【００５２】
３  充填塔
４  吸着剤
８  オゾン発生器
【図１】
2005342555.tif 000004
【図２】
2005342555.tif 000005